(57)【要約】【課題】優れた特性を有する磁気回路部品の製造方法を提供する。【解決手段】本発明の磁気回路部品の製造方法は、希土類磁石粉末の成形体と、軟磁性材料粉末の成形体とが一体化された磁気回路部品の製造方法であって、（ａ）磁気異方性を有する希土類磁石粉末を配向磁界中でプレス成形することによって、各々が所定の方向に磁界配向した複数の磁石仮成形体１２ａ’、１２ｂ’を作製する工程と、（ｂ）複数の磁石仮成形体と、粉末状態の軟磁性材料粉末または軟磁性材料粉末の仮成形体とを熱間プレス成形することによって、複数の磁石成形体１２と軟磁性材料粉末の成形体２２とが一体化された成形品１００を得る工程とを包含する。【選択図】  図２
2007180368.tif 000002
【特許請求の範囲】
【請求項１】
希土類磁石粉末の成形体と、軟磁性材料粉末の成形体とが一体化された磁気回路部品の製造方法であって、
（ａ）磁気異方性を有する希土類磁石粉末を配向磁界中でプレス成形することによって、各々が所定の方向に磁界配向した複数の磁石仮成形体を作製する工程と、
（ｂ）前記複数の磁石仮成形体と、粉末状態の軟磁性材料粉末または軟磁性材料粉末の仮成形体とを熱間プレス成形することによって、複数の磁石成形体と軟磁性材料粉末の成形体とが一体化された成形品を得る工程と、
を包含する、磁気回路部品の製造方法。
【請求項２】
前記工程（ｂ）の前に、前記軟磁性材料粉末をプレス成形することによって前記軟磁性材料粉末の仮成形体を作製する工程（ｃ）をさらに包含し、
前記工程（ｂ）は、前記軟磁性材料粉末の仮成形体と前記複数の磁石仮成形体とを熱間プレス成形することによって、複数の磁石成形体と軟磁性材料粉末の成形体とが一体化された成形品を得る工程である、請求項１に記載の製造方法。
【請求項３】
前記工程（ｂ）において、前記軟磁性材料粉末は粉末状態で熱間プレス成形される、請求項１に記載の製造方法。
【請求項４】
前記工程（ｂ）は、４００℃以上１０００℃未満の温度で行われる、請求項１または２に記載の製造方法。
【請求項５】
前記工程（ｂ）は、２０ＭＰａ以上５００ＭＰａ以下の圧力で行われる、請求項１から４のいずれかに記載の製造方法。
【請求項６】
前記工程（ａ）は、３００ＭＰａ以上１ＧＰａ以下の圧力で行われる、請求項１から５のいずれかに記載の製造方法。
【請求項７】
前記工程（ｂ）において、前記複数の磁石成形体の密度を、真密度の９５％以上まで上昇させる、請求項１から６のいずれかに記載の製造方法。
【請求項８】
前記磁石粉末は、ＨＤＤＲ法で作製されたものであり、結晶粒径が０．１μｍ以上１．０μｍ以下の金属組織を有する、請求項１から７のいずれかに記載の製造方法。
【請求項９】
前記磁気回路部品は磁石回転子である、請求項１から８のいずれかに記載の製造方法。
【発明の詳細な説明】
【技術分野】
【０００１】
本発明は磁石部品と軟磁性部品とが一体成形された磁気回路部品の製造方法に関する。ここで、特に示さない限り、「磁石」とは「永久磁石」を指すものとする。
【背景技術】
【０００２】
近年、各種モータや、発電機用回転子、ボイスコイルモータ（ＶＣＭ）などの磁気回路部品に用いられる磁石の高性能化に対するニーズは益々高まっている。希土類焼結磁石は、種々の磁石の中で最も磁気特性に優れており、広く応用されつつある。
【０００３】
従来の磁気回路部品（例えば磁石回転子）の一般的な製造方法は、所定の形状および寸法を有する磁石部品を作製し、これを軟磁性部品（例えば鉄心）と組み立て、互いに接着するという方法を採用している。希土類焼結磁石を用いる場合は、ブロック状の希土類焼結磁石を所望の形状に加工（例えば、切断、研削および研磨）することによって、磁石部品を作製していた。
【０００４】
しかしながら、希土類焼結磁石は加工し難い材料であり、得られる磁石部品の形状や寸法には限界があり、その結果として、磁気回路部品の形状、寸法および磁気特性が制限されていた。さらに、加工ひずみによって磁石特性が低下するという問題もある。
【０００５】
また、組み立てのために一定のクリアランスが必要であるため、組み立て工程におけるアライメントずれや、磁石部品の加工誤差の影響を受けて、磁気回路特性が低下する、あるいは、磁気回路部品間で磁気回路特性がばらつくという問題があった。
【０００６】
上述の組み立て工程を必要とする製造方法の問題を解決するために、磁石部品と軟磁性部品とを一体成形する方法が、下記の特許文献１および２に開示されている。
【０００７】
特許文献１は、磁石部品および軟磁性部品の両方を、結合材を含む粉末材料をプレス成形することによって一体的に成形する方法を開示している。
【０００８】
特許文献２は、希土類磁石材料を軟磁性材料と密着させた状態で熱間成形加工することによって、希土類磁石を最終形状に成形するとともに、軟磁性材料からなる部品に希土類磁石を一体成形する方法を開示している。
【特許文献１】特開２００５−２０９９１号公報
【特許文献２】特開平０２−２１９２０７号公報
【発明の開示】
【発明が解決しようとする課題】
【０００９】
しかしながら、特許文献１に記載の方法では、希土類磁石粉末と結合材とを用いている（すなわちボンド磁石を用いている）ので、得られる磁気回路特性に限界がある。
【００１０】
また、特許文献２に記載の方法は、希土類磁石が塑性変形する際に異方化することを利用していると推測され、軟磁性部品と磁石部品との間で塑性変形のし易さに違いがあると、部品間の配置にばらつきが生じる。また、この方法を適用できる磁気回路部品の形状も制限される。さらに、塑性変形による磁気異方化を利用しているため、磁化方向の配列を自由に設計することができず、単純なラジアル異方性しか得ることが出来ない。すなわち、特許文献２に記載されている方法では、図４に模式的に示すように、中心部に孔９２ａを有する鉄粉の成形体９２の周囲に希土類磁石８２が一体に成形された回転子９０が得られるが、希土類磁石の磁化方向は、全て中心軸の方向を向いたラジアル配向となる。さらに、この方法では、塑性変形の際の寸法変化量が５０％以上と大きく、高い寸法精度の成形体を得ることが困難であると考えられる。
【００１１】
本発明は上記諸点に鑑みてなされたものであり、優れた特性を有する磁気回路部品の製造方法を提供することを主な目的とする。
【課題を解決するための手段】
【００１２】
本発明の磁気回路部品の製造方法は、希土類磁石粉末の成形体と、軟磁性材料粉末の成形体とが一体化された磁気回路部品の製造方法であって、（ａ）磁気異方性を有する希土類磁石粉末を配向磁界中でプレス成形することによって、各々が所定の方向に磁界配向した複数の磁石仮成形体を作製する工程と、（ｂ）前記複数の磁石仮成形体と、粉末状態の軟磁性材料粉末または軟磁性材料粉末の仮成形体とを熱間プレス成形することによって、複数の磁石成形体と軟磁性材料粉末の成形体とが一体化された成形品を得る工程とを包含することを特徴とする。
【００１３】
ある実施形態において、前記工程（ｂ）の前に、前記軟磁性材料粉末をプレス成形することによって前記軟磁性材料粉末の仮成形体を作製する工程（ｃ）をさらに包含し、前記工程（ｂ）は、前記軟磁性材料粉末の仮成形体と前記複数の磁石仮成形体とを熱間プレス成形することによって、複数の磁石成形体と軟磁性材料粉末の成形体とが一体化された成形品を得る工程である。
【００１４】
ある実施形態において、前記工程（ｂ）において、前記軟磁性材料粉末は粉末状態で熱間プレス成形される。
【００１５】
ある実施形態において、前記工程（ｂ）は、４００℃以上１０００℃未満の温度で行われる。
【００１６】
ある実施形態において、前記工程（ｂ）は、２０ＭＰａ以上５００ＭＰａ以下の圧力で行われる。
【００１７】
ある実施形態において、前記工程（ａ）は、３００ＭＰａ以上１ＧＰａ以下の圧力で行われる。
【００１８】
ある実施形態において、前記工程（ｂ）において、前記複数の磁石成形体の密度を、真密度の９５％以上まで上昇させる。
【００１９】
ある実施形態において、前記磁石粉末は、ＨＤＤＲ法で作製されたものであり、結晶粒径が０．１μｍ以上１．０μｍ以下の金属組織を有する。
【００２０】
ある実施形態において、前記磁気回路部品は磁石回転子である。
【００２１】
本発明の磁気回路部品は、上記の製造方法で製造されたことを特徴とする。
【発明の効果】
【００２２】
本発明によると、優れた特性を有する磁気回路部品の製造方法が提供される。本発明の磁気回路部品の製造方法においては、磁石部品および軟磁性部品をそれぞれ結合材（バインダ）を用いることなく磁石粉末および軟磁性材料粉末の成形体から作製するので、磁石部品および軟磁性部品の密度は、バインダを用いたときに比べるとそれぞれ真密度により近くなり、その結果、各材料に固有の特性が十分に発揮される。また、磁気回路部品、特に磁石部品を加工する必要がないので、加工による磁気特性に低下がない。
【００２３】
さらに、磁気異方性を有する希土類磁石粉末から仮成形体を作製する工程で、磁界配向させているので、磁石部品における磁化方向を自由に設定できる。
【００２４】
また、軟磁性材料粉末の成形体と磁石粉末の成形体とを熱間プレス成形によって一体化するので接着工程が不要で、軟磁性材料粉末の成形体と磁石粉末の成形体との間に接着剤が介在しない。従って、高い位置精度で磁石部品と軟磁性部品との位置関係を制御することが可能で、ばらつきも小さい。その結果、高い磁気回路特性を有する磁気回路を得ることができる。
【発明を実施するための最良の形態】
【００２５】
以下、図面を参照して、本発明による磁気回路部品の製造方法の実施形態を説明する。以下では、図１（ａ）に示す回転子１００を例に、本発明によって製造される磁気回路部品の実施形態を説明する。
【００２６】
図１（ａ）に示す回転子１００は、軟磁性部品（鉄芯）２２と、軟磁性部品２２の外周に配置された複数の希土類磁石部品１２ａおよび１２ｂとを有する。希土類磁石部品１２ａおよび１２ｂは軟磁性部品２２の外周に直接結合されており、回転子１００は一体成形品である。磁石部品１２ａおよび１２ｂは互いに反対方向に磁化されており、交互に配置されている。磁石部品１２ａと１２ｂとの間も直接結合されている。軟磁性部品２２は、回転軸を挿入するための孔２２ａをその中央に有している。
【００２７】
なお、図１（ａ）の磁石部品１２ａに代えて例えば図１（ｂ）に示すハルバッハ型の磁石部品１２ｃ〜１２ｅを用い、同様に磁石部品１２ｂに代えて、磁石部品１２ｃ〜１２ｅと反対方向に磁化されたハルバッハ型の磁石部品を用いることもできる。このように、本発明によると、磁石部品および軟磁性部品の形状の自由度が大きく、ひいては多様な形状の磁気回路部品を製造することができる。
【００２８】
本発明の実施形態による回転子１００は、結合材を含まない希土類磁石粉末を用いて磁石部品１２ａ〜１２ｅが作製されており、磁石材料そのものが有する磁石特性が発揮される。さらに、磁石部品１２ａ〜１２ｅは、磁気異方性を有する希土類磁石仮成形体を熱間プレスすることによって作製されており、磁石部品１２ａ〜１２ｅのそれぞれの磁化の方向は、配向磁界を印加しながらプレス成形によって仮成形体を作製する工程で決められている。従って、磁石部品１２ａ〜１２ｅのそれぞれにおける磁化の方向が高い精度で制御されている。また、軟磁性部品２２も結合材を含まない軟磁性材料粉末（例えば鉄粉末）を用いて作製されているので、軟磁性材料そのものの特性（透磁率）を発揮する。
【００２９】
さらに、磁石部品１２ａ、１２ｂの間および磁石部品１２ａ、１２ｂと軟磁性部品２２との間に接着剤を介在しないので、これらの相対位置は高い精度で制御されており、回転子１００は優れた磁気回路特性を有している。例えば、本発明による実施形態の回転子を用いることによって、モータにおけるコギングトルクの発生を抑制することができる。コギングトルクとは、磁気回路中の磁気抵抗が回転子の回転位置に応じて変化することが原因で生じるトルク変動であり、磁石部品１２ａ、１２ｂの位置や、磁石部品１２ａ、１２のそれぞれにおける配向方向のばらつきに起因して発生するが、本発明によると、位置精度および磁化配向方向を高い精度で制御できる。
【００３０】
さらに、本発明によると、磁石部品１２ａ、１２ｂおよび軟磁性部品２２は、熱間プレス成形によって直接接合されているので、接着剤を用いるよりも高い接合強度ならびに接合信頼性を有する磁気回路部品を得ることができる。なお、本発明において、磁石部品および軟磁性部品はいずれも仮成形体を熱間プレス成形することによって作製されるので、磁石部品および軟磁性部品をそれぞれ磁石成形体および軟磁性材料粉末の成形体と呼ぶことがある。
【００３１】
次に、図２を参照しながら、回転子１００の製造方法の実施形態を説明する。
【００３２】
まず、磁気異方性を有する希土類磁石粉末を配向磁界中でプレス成形することによって図２（ａ）に示すような、各々が所定の方向に磁界配向した複数の磁石仮成形体１２ａ’、１２ｂ’を作製する。この工程は、例えば特開２００３−２０３８１８号公報記載の、交流磁界などの振動磁界を印加しながら成形する磁界配向プレス成形法によって行うことができる。この方法によれば、配向のための磁界の強度を極めて低くできるので、成形直後における成形体の残留磁化を低減することができ、後の一体化工程における作業性が向上する。このとき好ましい交流ピーク磁界は、２４ｋＡ／ｍ以上３６ｋＡ／ｍ以下であり、好ましい圧力は、３００ＭＰａ以上１ＧＰａ以下である。圧力が上記の範囲よりも低いと、熱間プレスによる一体化工程における変形量（収縮量）が過大となり、磁石部品および軟磁性部品の相対位置にずれが生じるので、高い寸法精度で磁気回路部品を成形するのが困難となることがある。一方、圧力が上記の範囲よりも高いと、後の一体化工程において十分な接合強度が得られないおそれがある。磁石仮成形体１２ａ’、１２ｂ’の密度（かさ密度）は、真密度の約７０％以上約９０％以下の範囲となるようにすることが好ましく、約７５％以上約８０％以下がさらに好ましい。また、成形温度は、約１５℃以上約４０℃以下であることが好ましく、特に加熱や冷却をする必要は無い。雰囲気は、希土類磁石粉末の酸化を防止するために、不活性ガス（希ガスおよび窒素を含む）雰囲気下で行うことが好ましい。希土類磁石粉末については後述する。
【００３３】
別途、軟磁性材料粉末（例えば、鉄粉末などの軟磁性金属粉末）をプレス成形することによって、図２（ｂ）に示すように、軟磁性材料粉末の仮成形体２２’を作製する。この工程も公知のプレス成形方法で行うことができる。好ましい圧力は、３００ＭＰａ以上１ＧＰａ以下である。このとき、軟磁性材料粉末の仮成形体２２’の密度（かさ密度）は、真密度の約７０％以上約９０％以下の範囲にあることが好ましく、約７５％以上約８０％以下がさらに好ましい。圧力を上記範囲に設定することが好ましい理由は、磁石仮成形体１２ａ’、１２ｂ’について上述した理由と同じである。なお、本発明の製造方法によれば、一体化工程における変形量（体積変化率）は３０％以下となり、高い寸法精度で磁気回路部品を製造することができる。
【００３４】
上述のように、複数の磁石仮成形体１２ａ’、１２ｂ’と軟磁性材料粉末の仮成形体２２’を準備した後、図２（ｃ）に示すように、磁石仮成形体１２ａ’、１２ｂ’と軟磁性材料粉末の仮成形体２２’とを金型内でセットし、熱間プレス成形することによって、図１（ａ）に示した、複数の磁石成形体１２ａ、１２ｂと軟磁性材料粉末の成形体２２とが一体化された磁気回路部品１００を得る。
【００３５】
この工程も公知の熱間プレス成形方法で行うことができる。好ましい圧力は、２０ＭＰａ以上５００ＭＰａ以下である。圧力が上記の範囲よりも低いと、磁石形成体と軟磁性材料粉末の成形体との接合強度が十分に得られないおそれがある。圧力が上記の範囲よりも高いと、熱間プレス工程でプレス装置自体が変形してしまうおそれがあり、これを防止するために大型の装置を必要とするなど、製造コストの増大を招くことがある。成形温度は、４００℃以上１０００℃未満であることが好ましく、６００℃以上９００℃以下であることがより好ましく、７００℃以上８００℃以下であることが最も好ましい。成形温度が４００℃よりも低いと、磁石成形体および軟磁性材料粉末の成形体が十分に緻密化されないことがある。また、成形温度が１０００℃以上になると、結晶粒が粗大化し、異方性磁石粉末が有している磁気特性をかえって低下させるおそれがある。また、上記温度および圧力に保持する時間（以下、「成形時間」という。）は、１０秒以上１時間以下であることが好ましく、生産性の観点から１分以上１０分以下の短時間であることがさらに好ましい。もちろん、成形時間は、成形温度および成形圧力との関係で適宜設定されるものであるが、成形時間が１０秒よりも短いと成形体を十分に緻密化できないおそれがあり、また１時間よりも長いと、結晶粒の粗大化によって磁気特性が低下するおそれがある。また、熱間プレス工程は、希土類磁石粉末の酸化を防止するために、不活性ガス（希ガスおよび窒素を含む）雰囲気下で行うことが好ましい。
【００３６】
このようにして得られる磁気回路部品１００における磁石成形体１２ａ、１２ｂの密度は真密度の約９５％以上であり、軟磁性材料粉末の成形体２２の密度は真密度の約９５％以上である。
【００３７】
ここでは、磁石仮成形体１２ａ’、１２ｂ’と別に、軟磁性材料粉末の仮成形体２２’を予め成形し、これを熱間プレス形成することによって一体化する例を説明したが、軟磁性材料粉末の仮成形体２２’を予め形成することなく、磁石仮成形体１２ａ’、１２ｂ’と粉末状態のままの軟磁性材料粉末とを熱間プレス成形することによって、一体化することも出来る。但し、高い寸法精度の磁気回路部品を得るためには、上述したように、磁石部品および軟磁性部品のそれぞれの仮成形体を予め成形してから、これらを一体化するというプロセスが好ましい。
【００３８】
（希土類磁石粉末）
本発明による磁気回路部品の製造方法の特徴の１つは、仮成形体をプレス成形する際に磁界配向が可能な、すなわち磁気異方性を有し、かつ粉末の状態で保磁力を発現する希土類磁石粉末を用いる点にある。このような磁石粉末を用いて所定の方向に磁化を有する磁石仮成形体を作製し、これを熱間プレス成形することによって、僅かな変形量で緻密化することが可能となり、かつ、高い配向異方性を維持することが可能となる。
【００３９】
磁気異方性を有するＮｄ−Ｆｅ−Ｂ系希土類磁石粉末として、現在のところ入手可能な磁石粉末としては、ＨＤＤＲ法によって作製された磁石粉末が挙げられる。
【００４０】
ＨＤＤＲ粉末は、異方性ボンド磁石用の磁石粉末として用いられており、平均粒径は１００μｍ〜２００μｍ程度あるが、結晶粒径が０．１〜１．０μｍと非常に微細で、かつ容易磁化軸が一方向に揃った結晶の集合体で構成される金属組織を有しており、粉末の状態で高い保磁力を有している。
【００４１】
ＨＤＤＲ（Ｈｙｄｒｏｇｅｎａｔｉｏｎ−Ｄｉｓｐｒｏｐｏｒｔｉｏｎａｔｉｏｎ−Ｄｅｓｏｒｐｔｉｏｎ−Ｒｅｃｏｍｂｉｎａｔｉｏｎ）法は、水素化（Ｈｙｄｒｏｇｅｎａｔｉｏｎ）および不均化（Ｄｉｓｐｒｏｐｏｒｔｉｏｎａｔｉｏｎ）と、脱水素化（Ｄｅｓｏｒｐｔｉｏｎ）および再結合（Ｒｅｃｏｍｂｉｎａｔｉｏｎ）とを順次実行するプロセスを意味している。公知のＨＤＤＲ処理によれば、Ｒ−Ｆｅ−Ｂ系合金のインゴットまたは粉末をＨ2ガス雰囲気またはＨ2ガスと不活性ガスとの混合雰囲気中で温度５００℃〜１０００℃に保持し、それによって、上記インゴットまたは粉末に水素を吸蔵させた後、例えばＨ2分圧１３Ｐａ以下の真空雰囲気またはＨ2分圧１３Ｐａ以下の不活性雰囲気になるまで温度５００℃〜１０００℃で脱水素処理し、次いで冷却することによって合金磁石粉末を得る。
【００４２】
ＨＤＤＲ処理を施して製造されたＲ−Ｆｅ−Ｂ系合金粉末（以下、「ＨＤＤＲ粉末」という。）は、高い保磁力を示し、磁気的な異方性を有している。このような性質を有する理由は、金属組織が、実質的に０．１〜１．０μｍと非常に微細で、かつ容易磁化軸が一方向にそろった結晶の集合体となるためである。より詳細には、ＨＤＤＲ処理によって得られる極微細結晶の粒径が正方晶Ｒ2Ｆｅ14Ｂ系化合物の単磁区臨界粒径に近いために高い保磁力を発揮する。この正方晶Ｒ2Ｆｅ14Ｂ系化合物の非常に微細な結晶の集合体を「再結晶集合組織」とよぶ。ＨＤＤＲ処理を施すことによって、再結晶集合組織を持つＲ−Ｆｅ−Ｂ系合金粉末を製造する方法は、特公平６−８２５７５号公報、特公平７−６８５６１号公報、特開２０００−９６１０２号公報、特開２００２−９３６１０号公報、特開２００５−９７７１１号公報および特開２００５−１５９１８号公報に開示されている。
【００４３】
本発明の磁気回路部品の製造方法に用いる希土類磁石粉末は、このＨＤＤＲ法で作製された磁石粉末のように、例えば粉末の状態で既に５００ｋＡ／ｍ以上の高い保磁力を有する異方性磁石粉末である。従って、上述のように熱間プレス工程で短時間で緻密化でき、得られた磁石成形体１２ａ、１２ｂは、その後に焼結工程（典型的には１０００℃以上の温度を必要とする）を必要とせず、そのまま希土類永久磁石として使用される。このように真密度に近い密度を有する磁石は「フルデンス磁石」と呼ばれることがある。
【００４４】
ＨＤＤＲ粉末を用いた場合の緻密化は、以下のように起こっていると考えられる。なお以下の説明は本発明を限定するものではない。また、Ｎｄ−Ｆｅ−Ｂ系希土類磁石の熱間プレス成形法については、例えば、Ｋ．Ｍｏｒｉｍｏｔｏ、ｅｔ  ａｌ．、「Ｐｒｅｐａｒａｔｉｏｎ  ｏｆ  ｆｕｌｌｙ  ｄｅｎｓｅ  Ｎｄ−Ｆｅ−Ｂ  ｍａｇｎｅｔｓ  ｕｓｉｎｇ  ｓｅｍｉ−ｐｒｏｃｅｓｓｅｄ  ＨＤＤＲ  ｐｏｗｄｅｒｓ」、Ｊ．Ｍｇｎ．Ｍｇｎ．Ｍａｔｅｒ．，ｖｏｌ．２６５、ｐ．３４５、２００３、に記載されている。
【００４５】
まず、熱間での加圧によって粒界すべり機構によって粒子自体が変形し、粒子間の隙間を埋めると考えられる。さらには、その機械的な噛み込みにより固体としての機械的強度が確保され、また加えて、構成元素の高温下での固相拡散により、粉体粒間の結合が促進されると考えられる。
【００４６】
このように、ＨＤＤＲ粉末は、原料粉末の磁界中配向成形が可能な異方性粉末であり、かつすでに保磁力を持つため、その微細な組織をほとんど変えることのない、比較的短時間で比較的低温（１０００℃未満）下の加圧によって緻密化し良好な磁気特性を確保することができる。なお、ＨＤＤＲ粉末以外の、磁気的異方性を有しかつ粉末の状態で保磁力を発現するＮｄ−Ｆｅ−Ｂ系希土類磁石粉末としては、特開２００３−３１４０７号公報などに記載の異方性ナノコンポジット磁石粉末、Ｎｄ−Ｆｅ−Ｂ系焼結磁石を粉砕した磁石粉末や、超急冷法によって作製されたＮｄ−Ｆｅ−Ｂ系等方性合金を鉄容器などに封入し、熱間塑性加工することによって得られる異方性Ｎｄ−Ｆｅ−Ｂ系磁石を粉砕した磁石粉末などが挙げられる。
【００４７】
焼結磁石用の原料粉末は比較的粒径の小さい粉末（平均粒径が１μｍ以上１０μｍ以下）であり、これをプレス成形によって十分に緻密化することは困難であり、一般に、１０００℃以上の温度で数時間に亘る焼結工程を経て、焼結磁石が製造される。また、この焼結過程で、主相であるＮｄ2Ｆｅ14Ｂ結晶相の周囲に液相が生成し、この液相の働きによって結晶粒の成長および緻密化が起こると共に、磁気的な構造が安定化され、初めて所望の磁気特性（特に保磁力）を発現する磁石となるのであって、粉末の状態で保磁力を有しないので、本発明には用いられない。
【００４８】
以下、実験例を示して、本発明による磁気回路部品の製造方法を説明する。ここでは、図１（ａ）に示した回転子１００を製造する方法を説明する。
【００４９】
〈ＨＤＤＲ粉末の製造〉
組成が、Ｎｄ：２８．６質量％，Ｃｏ：  ７．３質量％，Ｂ：１．０７質量％，Ｇａ：０．５４質量％，Ｚｒ：０．１４質量％，Ａｌ：０．２１質量％，Ｆｅ：残部の合金を公知の鋳造方法によって作製し、１１００℃、２４時間、Ａｒ雰囲気中で焼鈍する。
【００５０】
得られた鋳隗を酸素濃度が０．５％以下に制限されたＡｒ雰囲気中で粉砕し、平均粒径１５０μｍの合金粉末を作製する。
【００５１】
次に、得られた合金粉末を管状炉に投入し、１００ｋＰａ（大気圧）の水素流気中で８４０℃で、３時間保持して、水素化・不均化を行う。
【００５２】
その後、５ｋＰａに減圧したＡｒ流気中で、８４０℃で１時間保持し、脱水素・再結合反応を生じさせる。
【００５３】
その後、大気圧Ａｒ流気中で室温まで冷却する。
【００５４】
このようにしてＨＤＤＲ処理を完了した後、得られたＨＤＤＲ粉末を解砕する。得られるＨＤＤＲ粉末の平均粒径は１５０μｍである。
【００５５】
〈仮成形体の作製〉
ここでは、図１（ａ）に示した外径が３５ｍｍの回転子１００を作製する。鉄芯（軟磁性部品）２２は直径が２０ｍｍの円に内接する正八角形である。磁石部品１２ａおよび１２ｂは、鉄芯２２の外周に合計８個配置したときに、外径が３５ｍｍの円となる形状を有している。
【００５６】
上述したＨＤＤＲ粉末を用いて特開２００３−２０３８１８号公報の磁界配向プレス成形法で、図２（ａ）に示した磁石仮成形体１２ａ’、１２ｂ’を作製する。交流ピーク磁界は３２ｋＡ／ｍで、成形圧力は例えば６００ＭＰａである。もちろん、磁石仮成形体１２ａ’と磁石仮成形体１２ｂ’とでは配向磁界の方向を逆にする。得られた磁石仮成形体１２ａ’および１２ｂ’の密度は例えば５．５ｇ／ｃｍ3で、真密度の７２％である。
【００５７】
一方、平均粒度１５０μｍの鉄粉を用いて公知のプレス形成方法で、図２（ｂ）に示した鉄芯仮成形体２２’を作製する。成形圧力は例えば５００ＭＰａである。得られた鉄心仮成形体２２’の密度は例えば７．０ｇ／ｃｍ3で、真密度の８９％である。
【００５８】
〈熱間プレス成形〉
次に、図３（ａ）〜（ｄ）に示すように、磁石仮成形体１２ａ’および１２ｂ’と鉄芯仮成形体２２’とを熱間プレス形成する。
【００５９】
図３（ａ）に示す熱間プレス装置は、所定の形状のキャビティを形成することができる孔を有するダイ３２と、ダイ３２の孔内を移動する可能な下パンチ４２ａ、４２ｂと、センターシャフト４２ｃと、これらを支持するとともに必要に応じて上下に移動可能な下ラム５２と、ダイ３２の孔内を移動する可能な上パンチ４４ａ、４４ｂと、これらを支持するとともに必要に応じて上下に移動可能な上ラム５４とを有している。下パンチ４２ａおよび上パンチ４４ａは、磁石仮成形体１２ａ’１２ｂ’を加圧するためのもので、下パンチ４２ｂおよび上パンチ４４ｂは、鉄芯仮成形体２２’を加圧するためのものである。このように、磁石仮成形体１２ａ’１２ｂ’と、鉄芯仮成形体２２’とに対して、独立に加圧できるプレス装置（「多軸プレス装置」と呼ばれることもある。）を用いることによって、各仮成形体に適した加圧プロセスを行い、圧縮初期に大きい、仮成形体間の圧縮変形量の違いを吸収することができるので好ましい。また、図では省略しているが、熱間プレス装置は、加熱装置を備えており、下ラム５４、ダイ３２および上下パンチ４２ａ、４２ｂ、４４ａ、４４ｂおよびセンターシャフト４２ｃは所定の温度に加熱される。
【００６０】
まず、図３（ａ）に示すように、磁石仮成形体１２ａ’および１２ｂ’と鉄芯仮成形体２２’とをダイ３２の所定の位置に組み立てる。このとき、磁石仮成形体１２ａ’および１２ｂ’と鉄芯仮成形体２２’は、図２（ｃ）に示すように組み立てられ、鉄芯仮成形体の孔２２ａ’内をセンターシャフト４２ｃが貫通する。
【００６１】
次に、図３（ｂ）に示すように、下パンチ４２ａ、４２ｂおよび上パンチ４４ａ、４４ｂを上下に移動し、組み立てられた磁石仮成形体１２ａ’および１２ｂ’と鉄芯仮成形体２２’とをダイ３２内に形成されるキャビティ内に挿入する。その後、キャビティの温度を例えば約８００℃に維持する。
【００６２】
次に、図３（ｃ）に示すように、下パンチ４２ａ、４２ｂおよび上パンチ４４ａ、４４ｂを上下に移動することによって、磁石仮成形体１２ａ’および１２ｂ’と鉄芯仮成形体２２’とを加圧する。圧力は２ｔｏｎ／ｃｍ2で、５分間加圧する。
【００６３】
次に、図３（ｄ）に示すように、下パンチ４２ａ、４２ｂおよび上パンチ４４ａ、４４ｂを上下に移動することによって、磁石部品１２ａ、１２ｂと鉄芯（軟磁性部品）２２とが一体化された回転子１００をダイ３２から取り出す。
【００６４】
この後、室温まで冷却することによって、回転子１００が得られる。この後、焼結工程を行う必要はない。
【００６５】
上述の製造方法で試作した磁石部品１２ａ、１２ｂの密度は例えば７．４ｇ／ｃｍ3で、真密度（７．６ｇ／ｃｍ3）の９７．４％であり通常の焼結磁石の密度と同等であった。また、鉄芯２２の密度は７．７ｇ／ｃｍ3で、真密度（７．８ｇ／ｃｍ3）の９８．７％であった。
【００６６】
試作した回転子は、例えば３３０００回転でも破壊が起こらず、十分な接合強度を有していた。せん断試験によって測定した磁石部品１２ａ、１２ｂと鉄芯２２との接合強度は５４ＭＰａであった。また、表面磁束密度は０．３９Ｔを得ることができた。
【００６７】
なお、さらに量産性を向上するために、以下のようなプロセスにすることもできる。
【００６８】
まず、図３（ａ）に示した組み立て工程を熱間プレス装置とは別に用意したダイおよびパンチのセット内で行い、結晶成長が起こらない程度の温度（例えば６００℃程度）まで予備的に加熱する。所定の温度に到達した後、当該セットを熱間プレス装置に移動し、そこで高周波誘導加熱もしくは通電加熱により、短時間で最適な温度（例えば８００℃）まで昇温し、引き続き短時間一体化プレスを行う。また、上記のダイおよびパンチのセットを複数個準備し、上記の予備的な加熱工程から一体化プレス工程までを減圧あるいは不活性ガス雰囲気中で、例えばプッシャー炉方式を用いて複数の処理を連続的に行うことにより、さらに効率的な生産が可能である。
【産業上の利用可能性】
【００６９】
本発明によると、従来よりも優れた特性を有する磁気回路部品の製造方法が提供される。
【図面の簡単な説明】
【００７０】
【図１】（ａ）は、本発明による実施形態の製造方法によって製造される回転子１００の構造を示す模式図であり、（ｂ）は回転子１００に用いられる他の磁石部品の構造を示す模式図である。
【図２】（ａ）〜（ｃ）は、本発明による実施形態の回転子１００の製造方法を説明するための模式図である。
【図３】（ａ）〜（ｄ）は、本発明による実施形態の回転子１００の製造方法における熱間プレス形成工程を説明するための模式的な断面図である。
【図４】従来の回転子の構造を模式的に示す図である。
【符号の説明】
【００７１】
１２ａ’、１２ｂ’  磁石仮成形体
１２ａ、１２ｂ    磁石成形体（磁石部品）
２２’  軟磁性材料粉末の仮成形体（鉄芯仮成形体）
２２    軟磁性材料粉末の成形体（軟磁性部品、鉄心）
３２  ダイ
４２ａ、４２ｂ  下パンチ
４２ｃ  センターシャフト
４４ａ、４４ｂ  上パンチ
５２  下ラム
【図１】
2007180368.tif 000003
【図２】
2007180368.tif 000004
【図３】
2007180368.tif 000005
【図４】
2007180368.tif 000006